(57)【要約】【課題】  保存前後における重合体水溶液の粘度の変化を充分に抑制し、かつ、重合体水溶液の良好な取り扱い性を維持することができる（メタ）アクリル酸系重合体水溶液の保存方法を提供する。【解決手段】  （メタ）アクリル酸系重合体水溶液を保存する方法であって、該保存方法は、下記の条件で測定した粘度が１５０〜２８００ｍＰａ・ｓの範囲である（メタ）アクリル酸系重合体水溶液を、５０℃で３０日間保存した後の上記粘度の変化率が保存開始時の粘度に対して±１０％以内となるように調整し、該（メタ）アクリル酸系重合体水溶液を、４０℃以上で保存することを特徴とする（メタ）アクリル酸系重合体水溶液の保存方法。＜粘度の測定条件＞測定装置：Ｂ型粘度計重合体水溶液の固形分：２０質量％粘度測定時の水溶液の温度：２５℃【選択図】なし【特許請求の範囲】
【請求項１】
（メタ）アクリル酸系重合体水溶液を保存する方法であって、
該保存方法は、下記の条件で測定した粘度が１５０〜２８００ｍＰａ・ｓの範囲である（メタ）アクリル酸系重合体水溶液を、５０℃で３０日間保存した後の上記粘度の変化率が保存開始時の粘度に対して±１０％以内となるように調整し、該（メタ）アクリル酸系重合体水溶液を、４０℃以上で保存することを特徴とする（メタ）アクリル酸系重合体水溶液の保存方法。
＜粘度の測定条件＞
測定装置：Ｂ型粘度計
重合体水溶液の固形分：２０質量％
粘度測定時の水溶液の温度：２５℃
【請求項２】
前記保存方法は、（メタ）アクリル酸系重合体の中和度を３５％以下にすることを特徴とする請求項１に記載の（メタ）アクリル酸系重合体水溶液の保存方法。
【請求項３】
前記保存方法は、（メタ）アクリル酸系重合体の重量平均分子量を２５万以上、５０万以下に調整することを特徴とする請求項１又は２に記載の（メタ）アクリル酸系重合体水溶液の保存方法。
【請求項４】
前記（メタ）アクリル酸系重合体は、（メタ）アクリル酸（塩）由来の構造単位の割合が、全構造単位１００質量％に対して５０〜１００質量％であることを特徴とする請求項１〜３のいずれかに記載の（メタ）アクリル酸系重合体水溶液の保存方法。
【請求項５】
前記保存方法は、ステンレス製の保存容器を用いることを特徴とする請求項１〜４のいずれかに記載の（メタ）アクリル酸系重合体水溶液の保存方法。
【請求項６】
（メタ）アクリル酸系重合体水溶液であって、
該（メタ）アクリル酸系重合体水溶液は、下記の条件で測定した粘度が１５０〜２８００ｍＰａ・ｓであり、５０℃で３０日間保存した時の上記粘度の変化率が保存開始時の粘度に対して±１０％以内であることを特徴とする（メタ）アクリル酸系重合体水溶液。
＜粘度の測定条件＞
測定装置：Ｂ型粘度計
重合体水溶液の固形分：２０質量％
粘度測定時の水溶液の温度：２５℃
【請求項７】
前記（メタ）アクリル酸系重合体は、中和度が３５％以下であることを特徴とする請求項６に記載の（メタ）アクリル酸系重合体水溶液。
【請求項８】
前記（メタ）アクリル酸系重合体は、重量平均分子量が２５万以上、５０万以下であることを特徴とする請求項６又は７に記載の（メタ）アクリル酸系重合体水溶液。
【請求項９】
前記（メタ）アクリル酸系重合体は、（メタ）アクリル酸（塩）由来の構造単位の割合が、全構造単位１００質量％に対して５０〜１００質量％であることを特徴とする請求項６〜８のいずれかに記載の（メタ）アクリル酸系重合体水溶液。
【発明の詳細な説明】
【技術分野】
【０００１】
本発明は、（メタ）アクリル酸系重合体水溶液の保存方法に関する。より詳しくは、水処理剤、繊維処理剤、分散剤や洗剤ビルダー等の各種用途に好適に用いることができる（メタ）アクリル酸系重合体水溶液の保存方法に関する。
【背景技術】
【０００２】
構造中にカルボキシル基を有する（メタ）アクリル酸系重合体は、水溶性の重合体等として、家庭用、工業用を問わず様々な用途で使用されている。例えば特許文献１には、重量平均分子量が２００００以上である多価アルコール、及びポリカルボン酸を含有する（但し、有機炭酸エステルを含有する場合を除く。）ことを特徴とする、繊維又は繊維製品に保持させて熱処理して用いられる繊維処理剤が開示されている。特許文献２には、ポリカルボン酸系化合物と多官能基を有する架橋剤とバインダー樹脂を繊維類上に付着させた後、該繊維を熱処理することを特徴とするポリカルボン酸系化合物の繊維類への固着方法および固着物が開示されている。感温性水性ゲル、化粧料添加物、医薬徐放性担体、皮膚貼付剤添加物等に用いられるアクリル酸系重合体に関して、特許文献３には、アクリル酸系単量体またはアクリル酸系単量体を主体とする単量体混合物を、水性媒体中でラジカル重合開始剤によって重合した後、必要に応じてラジカル重合開始剤にて追加触媒処理を施し、水性媒体が水可溶性有機溶剤を含有している場合は、前記水可溶性有機溶剤を除去することによって、水溶液粘度と不揮発分が、所定の関係を満たし、残存アクリル酸系単量体が不揮発分に対して７０００ｐｐｍ以下である重合体水溶液とすることを特徴とするアクリル酸系重合体水溶液の製造法が開示されている。また、特許文献４には、所定の構造で表されるスルホン酸基含有エーテル化合物と（メタ）アクリル酸（塩）とを含む単量体組成物を重合して製造された（メタ）アクリル酸系重合体水溶液の保存方法であって、重合反応完結時から６０日後のＬ＊ａ＊ｂ＊表色系において、Ｌ＊値を８８〜１００の範囲内に調整し、ａ＊値を−７〜−２の範囲内に調整し、ｂ＊値を４〜１４の範囲内に調整する、（メタ）アクリル酸系重合体水溶液の保存方法が開示されている。
【先行技術文献】
【特許文献】
【０００３】
【特許文献１】特許第５８９３１１４号公報
【特許文献２】特開２００３−３０１３８０号公報
【特許文献３】特開２００５−２５５８４８号公報
【特許文献４】特開２０１６−６５１４７号公報
【発明の概要】
【発明が解決しようとする課題】
【０００４】
上述のとおり、種々の（メタ）アクリル酸系重合体やその製造方法が開示されている。これらの重合体水溶液は、製造後各種用途に使用されるまでに少なくとも輸送等のための期間を要し、一定期間保存されることが一般的である。（メタ）アクリル酸系重合体水溶液は、このような保存期間中に重合体に粘度が変化し、それに起因して不具合が発生することがあるため、そのような粘度の変化を抑制することが求められる。例えば、重合体水溶液を基材に練り込んだり、塗布して製造を行う用途では、重合体水溶液の保存前後で重合体水溶液の粘度が変化した場合、練り込みや塗布にムラが生じる恐れがあり、保存前後における粘度の変化を抑制することが求められる。一方で（メタ）アクリル酸系重合体水溶液には、取扱い性に優れることも求められる。一般に液体の粘度は液体の温度が高いほど低くなるため、水溶液の温度が高い方が重合体水溶液の粘度が下がり、取り扱い性に優れることが知られているが、（メタ）アクリル酸系重合体水溶液を高温で保存するとカルボキシル基における水の脱水によりポリマー間の架橋が生じやすくなり、ポリマーが高分子量化することに起因して増粘することが知られている。このため、（メタ）アクリル酸系重合体水溶液を取扱い性に優れたものとしつつ、粘度変化を抑制することは容易ではない。特許文献４には、経時に伴う色調の変化を抑制する保存方法が開示されているものの、粘度の変化や取り扱い性に関して何ら記載はされておらず、従来の技術により（メタ）アクリル酸系重合体水溶液の粘度の変化を抑制することと、重合体水溶液の良好な取り扱い性を維持することとを両立させることは困難であり、これらを両立させる保存方法を検討する余地があった。
【０００５】
本発明は、上記現状に鑑みてなされたものであり、保存前後における重合体水溶液の粘度の変化を充分に抑制し、かつ、重合体水溶液の良好な取り扱い性を維持することができる（メタ）アクリル酸系重合体水溶液の保存方法を提供することを目的とする。
【課題を解決するための手段】
【０００６】
本発明者は、（メタ）アクリル酸系重合体水溶液の保存方法について種々検討したところ、特定の粘度範囲である（メタ）アクリル酸系重合体水溶液を５０℃で３０日間保存したときの粘度の変化率を保存開始時の粘度に対して±１０％以内となるように調整することにより、良好な取り扱い性を維持することができる４０℃以上の高い温度で保存した場合にも、保存前後における重合体水溶液の粘度の変化を充分に抑制することができることを見出した。このようにして上記課題をみごとに解決することができることに想到し、本発明に到達したものである。
【０００７】
すなわち本発明は、（メタ）アクリル酸系重合体水溶液を保存する方法であって、上記保存方法は、下記の条件で測定した粘度が１５０〜２８００ｍＰａ・ｓの範囲である（メタ）アクリル酸系重合体水溶液を、５０℃で３０日間保存した後の上記粘度の変化率が保存開始時の粘度に対して±１０％以内となるように調整し、上記（メタ）アクリル酸系重合体水溶液を、４０℃以上で保存する（メタ）アクリル酸系重合体水溶液の保存方法である。
＜粘度の測定条件＞
測定装置：Ｂ型粘度計
重合体水溶液の固形分：２０質量％
粘度測定時の水溶液の温度：２５℃
【０００８】
上記保存方法は、（メタ）アクリル酸系重合体の中和度を３５％以下にすることが好ましい。
【０００９】
上記保存方法は、（メタ）アクリル酸系重合体の重量平均分子量を、２５万以上、５０万以下に調整することが好ましい。
【００１０】
上記（メタ）アクリル酸系重合体は、（メタ）アクリル酸（塩）由来の構造単位の割合が、全構造単位１００質量％に対して５０〜１００質量％であることが好ましい。
【００１１】
上記保存方法は、ステンレス製の保存容器を用いることが好ましい。
【００１２】
本発明はまた、（メタ）アクリル酸系重合体水溶液であって、上記（メタ）アクリル酸系重合体水溶液は、下記の条件で測定した粘度が１５０〜２８００ｍＰａ・ｓであり、５０℃で３０日間保存した時の上記粘度の変化率が保存開始時の粘度に対して±１０％以内である（メタ）アクリル酸系重合体水溶液でもある。
＜粘度の測定条件＞
測定装置：Ｂ型粘度計
重合体水溶液の固形分：２０質量％
粘度測定時の水溶液の温度：２５℃
【００１３】
上記（メタ）アクリル酸系重合体は、中和度が３５％以下であることが好ましい。
【００１４】
上記（メタ）アクリル酸系重合体は、重量平均分子量が２５万以上、５０万以下であることが好ましい。
【００１５】
上記（メタ）アクリル酸系重合体は、（メタ）アクリル酸（塩）由来の構造単位の割合が、全構造単位１００質量％に対して５０〜１００質量％であることが好ましい。
【発明の効果】
【００１６】
本発明の（メタ）アクリル酸系重合体水溶液の保存方法は、上述の構成よりなり、保存前後における重合体水溶液の粘度の変化を充分に抑制し、かつ、重合体水溶液の良好な取り扱い性を維持することができるため、水処理剤、繊維処理剤、分散剤や洗剤等の各種用途に用いられる（メタ）アクリル酸系重合体水溶液の保存方法として好適である。
【発明を実施するための形態】
【００１７】
以下に本発明の好ましい形態について具体的に説明するが、本発明は以下の記載のみに限定されるものではなく、本発明の要旨を変更しない範囲において適宜変更して適用することができる。なお、以下に記載される本発明の個々の好ましい形態を２又は３以上組み合わせた形態も、本発明の好ましい形態に該当する。
【００１８】
＜（メタ）アクリル酸系重合体水溶液の保存方法＞
本発明の（メタ）アクリル酸系重合体水溶液の保存方法は、上記の条件で測定する粘度が１５０〜２８００ｍＰａ・ｓの範囲である（メタ）アクリル酸系重合体水溶液を５０℃で３０日間保存した後の粘度の変化率が保存開始時の粘度に対して±１０％以内となるように調整し、該重合体水溶液を４０℃以上で保存する方法である。
本発明者は、上記特定の粘度範囲である（メタ）アクリル酸系重合体水溶液について、５０℃で３０日間保存した後の粘度の変化率が±１０％以内になるように調整すれば、良好な取り扱い性を維持することができる４０℃以上の温度で保存した場合にも、重合体水溶液の粘度の変化を充分に抑制することができることを見出した。
これにより保存後の（メタ）アクリル酸系重合体水溶液を各種用途に好適に用いることができる。
【００１９】
上記保存方法における保存対象の（メタ）アクリル酸系重合体水溶液は、下記の条件で測定した粘度が１５０〜２８００ｍＰａ・ｓであるが、好ましくは２５０〜２５００ｍＰａ・ｓであり、更に好ましくは３００〜２０００ｍＰａ・ｓであり、特に好ましくは４００〜１５００ｍＰａ・ｓである。
＜粘度の測定条件＞
測定装置：Ｂ型粘度計
重合体水溶液の固形分：２０質量％
粘度測定時の水溶液の温度：２５℃
【００２０】
上記保存方法は、上記条件で測定した粘度が１５０〜２８００ｍＰａ・ｓである（メタ）アクリル酸系重合体水溶液を５０℃で３０日間保存した後の粘度の変化率が保存開始時の粘度に対して±１０％以内となるように調整する工程を含む。より好ましくは、粘度の変化率が−１０〜０％となるように調整することである。
保存する重合体水溶液を上記粘度範囲に調整後、２４時間以内に５０℃に調温し、５０℃になった時点を保存開始時とする。保存する重合体水溶液の粘度を調整する際に、後述する中和工程が含まれる場合は中和工程から５０℃に調温するまでを２４時間以内に行う。
【００２１】
上記保存方法は、（メタ）アクリル酸系重合体水溶液の粘度変化率を上記範囲に調整することができる限り特に制限されないが、（メタ）アクリル酸系重合体の中和度を３５％以下に調整することが好ましい。
（メタ）アクリル酸系重合体中のカルボキシル基等の酸基がアニオンとなると、ポリマー鎖の広がり方が変化することで、粘度の変化が生じやすくなるが、中和度を３５％以下とすることにより、ポリマー鎖の広がり方の変化をより充分に抑制することができるため、粘度の変化が生じることをより充分に抑制することができる。中和度の上限として、より好ましくは３０％以下であり、更に好ましくは２０％以下であり、特に好ましくは１０％以下である。中和度の下限としては、未中和（０％）であってもよく、好ましくは０％を超えるものであり、より好ましくは１％以上、更に好ましくは３％以上、特に好ましくは５％以上である。
（メタ）アクリル酸系重合体の中和度は、重合体中の酸基含有単量体由来の構造単位のモル数と、中和に用いる塩基性化合物のモル数とから算出することができる。また、（メタ）アクリル酸系重合体の原料として、（メタ）アクリル酸塩等の中和された酸基（塩）を有する単量体を用いる場合、当該単量体由来の構造単位は、酸基が中和された構造単位として計算する。
【００２２】
上記（メタ）アクリル酸系重合体が（メタ）アクリル酸（塩）のホモポリマーである場合、酸基含有単量体は（メタ）アクリル酸（塩）のみであるが、上記重合体は（メタ）アクリル酸（塩）以外に例えば、スルホン酸基含有単量体等の酸基含有単量体由来の構造単位を有していてもよい。
（メタ）アクリル酸（塩）以外の酸基含有単量体としては、例えば、後述する（メタ）アクリル酸以外のカルボキシル基含有単量体及びその塩；スルホン酸基を有する単量体及びそれらの塩；ホスホン酸基を有する単量体等が挙げられる。
【００２３】
上記中和に用いる塩基性化合物は、（メタ）アクリル酸系重合体中の酸基を中和することができるものである限り特に制限されず、ナトリウム、カリウム等のアルカリ金属、マグネシウム、カルシウム、ストロンチウム、バリウム等のアルカリ土類金属、及び、アルミニウムや鉄の水酸化物；アンモニア；モノエタノールアミン、ジエタノールアミン、トリエタノールアミン等のアルカノールアミン；モノエチルアミン、ジエチルアミン、トリエチルアミン等のアルキルアミン；エチレンジアミン、トリエチレンジアミン等のポリアミン等の１種又は２種以上を用いることができる。好ましくは水酸化ナトリウム、水酸化カリウム等のアルカリ金属の水酸化物であり、より好ましくは水酸化ナトリウムである。
【００２４】
上記保存方法は、（メタ）アクリル酸系重合体の重量平均分子量を２５万以上、５０万以下に調整したうえで重合体を保存することが好ましい。重量平均分子量が２５万以上である場合、重合体中の酸基がアニオンとなった場合の粘度への影響が大きくなるため、本発明における重合体の中和度を上記好ましい範囲とすることの技術的意義がより効果的に発揮される。
重量平均分子量の調整は、後述する（メタ）アクリル酸系重合体の製造方法において連鎖移動剤の使用量、開始剤の使用量、重合温度等を調整することにより行うことができ、該製造方法において重量平均分子量を２５万以上、５０万以下に調整して得られた重合体を本発明の保存方法により保存する形態もまた、本発明の好適な実施形態の１つである。重量平均分子量としてより好ましくは３０万以上、４５万以下であり、更に好ましくは３１万以上、４３万以下であり、特に好ましくは３３万以上、４０万以下である。
【００２５】
上記保存方法における（メタ）アクリル酸系重合体水溶液は、重合体の固形分濃度が１０〜４０質量％であることが好ましい。これにより、ポリマー間の架橋をより充分に抑制することができるため、粘度の変化率をより小さくすることができる。重合体の固形分濃度としてより好ましくは１１〜３０質量％であり、更に好ましくは１２〜２５質量％であり、特に好ましくは１３〜２３質量％である。
【００２６】
上記保存方法における重合体水溶液の保存温度として好ましくは４０℃以上であり、更に好ましくは４５℃以上であり、特に好ましくは５０℃以上である。また保存温度は７０℃以下であることが好ましい。
【００２７】
上記保存方法は、保存容器の材質は特に制限されず、例えば、密閉性の高い樹脂容器（例えば、高密度ポリエチレン容器など）、ガラス容器、ステンレス等の金属容器等が挙げられる。中でも酸素透過性の観点からステンレス製の保存容器を用いることが好ましい。ステンレスの種類は特に限定されないが、耐食性の観点からＳＵＳ３０４、ＳＵＳ３１６、ＳＵＳ３１６Ｌが好ましい。
【００２８】
上記保存方法において、保存温度を４０℃以上に保つ方法としては特に制限されないが、例えば、保存容器の一部又は全体を加温する方法や、重合体水溶液を保存容器に取り付けた熱交換機等を通過させる方法が挙げられる。好ましくは保存容器の一部又は全体を加温する方法である。これにより、保存容器中の重合体水溶液の温度をより均一に保つことができ、より安定に保存することができる。
【００２９】
上記保存方法において、保存容器中の雰囲気は、空気雰囲気、不活性雰囲気のどちらでもよいが、不活性雰囲気とすることが好ましい。不活性ガスとしては特に制限されないが、窒素、ヘリウム、アルゴン等が挙げられる。上記保存方法において、保存容器中の気相部分を不活性ガスで置換することがより好ましい。
【００３０】
上記保存方法における保存期間は特に制限されないが、１日間以上７３０日間以下であることが好ましい。より好ましくは２日間以上５４０日間以下であり、更に好ましくは３日間以上３６５日間以下である。
【００３１】
本発明の保存方法の保存対象とする（メタ）アクリル酸系重合体は、(メタ)アクリル酸（塩）由来の構造単位を有する。本発明において、(メタ)アクリル酸（塩）とは、メタクリル酸（塩）またはアクリル酸（塩）をいう。メタクリル酸（塩）とは、メタクリル酸又はメタクリル酸塩をいい、アクリル酸（塩）とは、アクリル酸またはアクリル酸塩をいう。
(メタ)アクリル酸（塩）における「塩」とは、金属塩、アンモニウム塩、有機アミン塩である。金属塩としては、ナトリウム塩、リチウム塩、カリウム塩等のアルカリ金属の塩；マグネシウム塩、カルシウム塩等のアルカリ土類金属の塩；アルミニウム、鉄等の塩等が挙げられる。また、有機アミン塩としては、モノエタノールアミン塩、ジエタノールアミン塩、トリエタノールアミン塩等のアルカノールアミン塩；モノエチルアミン塩、ジエチルアミン塩、トリエチルアミン塩等のアルキルアミン塩；エチレンジアミン塩、トリエチレンジアミン塩等のポリアミン等の有機アミンの塩が挙げられる。
【００３２】
上記（メタ）アクリル酸系重合体は、（メタ）アクリル酸（塩）由来の構造単位を有するものであればよいが、該構造単位の割合が、全構造単位１００質量％に対して５０〜１００質量％であることが好ましい。より好ましくは６０〜１００質量％であり、更に好ましくは７０〜１００質量％であり、一層好ましくは８０〜１００質量％であり、特に好ましくは９０〜１００質量％であり、最も好ましくは１００質量％である。
（メタ）アクリル酸系重合体における該構造単位の割合が上記好ましい範囲である場合、カルボキシル基量が多くなることに基づき、粘度への影響がより大きくなるため、この場合に重合体の中和度を上記好ましい範囲とすることの技術的意義がより効果的に発揮される。
【００３３】
上記（メタ）アクリル酸系重合体は、（メタ）アクリル酸（塩）由来の構造単位のみを有していてもよいが、（メタ）アクリル酸（塩）と共重合可能なその他の単量体由来の構造単位を有していてもよい。
その他の単量体としては、具体的にはマレイン酸、フマル酸、イタコン酸、クロトン酸、２−メチレングルタル酸、及びそれらの塩等の（メタ）アクリル酸以外のカルボキシル基含有単量体及びその塩；２−ヒドロキシエチル（メタ）アクリレート、２−ヒドロキシプロピル（メタ）アクリレート、３−ヒドロキシプロピル（メタ）アクリレート、２−ヒドロキシブチル（メタ）アクリレート、４−ヒドロキシブチル（メタ）アクリレート、α−ヒドロキシメチルエチル（メタ）アクリレート等の水酸基含有アルキル（メタ）アクリレート類；（メタ）アクリル酸メチル、（メタ）アクリル酸エチル、（メタ）アクリル酸ブチル、（メタ）アクリル酸シクロヘキシル、（メタ）アクリル酸ラウリル等の（メタ）アクリル酸の炭素数１〜１８のアルキル基のエステルである、アルキル（メタ）アクリレート類；ジメチルアミノエチル（メタ）アクリレート及びその４級化物等のアミノ基含有アクリレート；（メタ）アクリルアミド、ジメチルアクリルアミド、イソプロピルアクリルアミド等のアミド基含有単量体類；酢酸ビニル等のビニルエステル類；エチレン、プロピレン等のアルケン類；スチレン等の芳香族ビニル系単量体類；マレイミド、フェニルマレイミド、シクロヘキシルマレイミド等のマレイミド誘導体；（メタ）アクリロニトリル等のニトリル基含有ビニル系単量体類；３−（メタ）アリルオキシ−２−ヒドロキシプロパンスルホン酸、２−アクリルアミド−２−メチルプロパンスルホン酸、２−（（メタ）アクリロイルオキシ）エタンスルホン酸、ｐ−スチレンスルホン酸、α−メチル−ｐ−スチレンスルホン酸、ビニルスルホン酸、（メタ）アリルスルホン酸、イソプレンスルホン酸、１−メチル−２−プロペン−１−スルホン酸、１，１−ジメチル−２−プロペン−１−スルホン酸、３−ブテン−１−スルホン酸、１−ブテン−３−スルホン酸等のスルホン酸基を有する単量体及びそれらの塩；ビニルホスホン酸、（メタ）アリルホスホン酸等のホスホン酸基を有する単量体；（メタ）アクロレイン等のアルデヒド基含有ビニル系単量体類；メチルビニルエーテル、エチルビニルエーテル、ブチルビニルエーテル等のアルキルビニルエーテル類；塩化ビニル、塩化ビニリデン、アリルアルコール、ビニルピロリドン等のその他官能基含有単量体類；ポリアルキレングリコール（メタ）アクリレート、モノアルコキシポリアルキレングリコール（メタ）アクリレート、ビニルアルコール、（メタ）アリルアルコール、イソプレノール等の不飽和アルコールにアルキレンオキシドが１〜３００モル付加した構造を有する単量体等のポリアルキレングリコール鎖含有単量体；等が挙げられる。これらその他の単量体についても、１種のみが単独で用いられてもよいし、２種以上が併用されてもよい。
【００３４】
本発明の（メタ）アクリル酸系重合体は、上記その他の単量体由来の構造単位の割合が全構造単位１００質量％に対して０〜５０質量％であることが好ましい。より好ましくは０〜４０質量％であり、更に好ましくは０〜３０質量％であり、一層好ましくは０〜２０質量％であり、特に好ましくは０〜１０質量％であり、最も好ましくは０質量％である。
【００３５】
上記（メタ）アクリル酸系重合体は、重量平均分子量が２５万以上、５０万以下であることが好ましい。重量平均分子量が２５万以上である場合、重合体中の酸基がアニオンとなった場合の粘度への影響が大きくなるため、本発明における重合体の中和度を上記好ましい範囲とすることの技術的意義がより効果的に発揮される。
重量平均分子量としてより好ましくは３０万以上、４５万以下であり、更に好ましくは３１万以上、４３万以下であり、特に好ましくは３３万以上、４０万以下である。
【００３６】
上記（メタ）アクリル酸系重合体は、数平均分子量が１万以上、１２万以下であることが好ましい。
数平均分子量としてより好ましくは２万以上、１１万以下であり、更に好ましくは３万以上、１０万以下であり、特に好ましくは４万以上、９万以下である。
【００３７】
上記（メタ）アクリル酸系重合体の製造方法は、特に制限されないが、（メタ）アクリル酸（塩）を含む単量体成分を重合することにより製造することができる。（メタ）アクリル酸（塩）等の単量体成分の具体例及び好ましい例は、上述のとおりである。また、単量体成分１００質量％に対する（メタ）アクリル酸（塩）及びその他の単量体の含有割合は、上述の全構造単位１００質量％に対する（メタ）アクリル酸（塩）及びその他の単量体由来の構造単位の割合と同様である。
【００３８】
上記（メタ）アクリル酸系重合体の製造方法の重合工程における、単量体成分の重合を開始する方法としては、特に制限されないが、例えば、重合開始剤を添加する方法、ＵＶを照射する方法、熱を加える方法、光開始剤存在下に光を照射する方法等が挙げられる。
上記重合工程において、重合開始剤を用いることが好ましい。
上記重合開始剤としては、例えば、過酸化水素；過硫酸ナトリウム、過硫酸カリウム、過硫酸アンモニウム等の過硫酸塩；ジメチル２，２’−アゾビス（２−メチルプロピオネート）、２，２’−アゾビス（イソブチロニトリル）、２，２’−アゾビス（２−メチルプロピオンアミジン）二塩酸塩（２，２’−アゾビス−２−アミジノプロパン二塩酸塩）、２，２’−アゾビス［Ｎ−（２−カルボキシエチル）−２−メチルプロピオンアミジン］水和物、２，２’−アゾビス［２−（２−イミダゾリン−２−イル）プロパン］、２，２’−アゾビス［２−（２−イミダゾリン−２−イル）プロパン］二塩酸塩、２，２’−アゾビス（１−イミノ−１−ピロリジノ−２−メチルプロパン）二塩酸塩等のアゾ系化合物；過酸化ベンゾイル、過酸化ラウロイル、過酢酸、ジ−ｔ−ブチルパーオキサイド、クメンヒドロパーオキサイド等の有機過酸化物；アスコルビン酸と過酸化水素、過硫酸塩と金属塩等の、酸化剤と還元剤とを組み合わせてラジカルを発生させる酸化還元型開始剤等が好適である。これらの重合開始剤のうち、残存単量体が減少する傾向にあることから、過酸化水素、過硫酸塩、アゾ系化合物が好ましく、より好ましくは過硫酸塩である。これらの重合開始剤は、単独で使用されてもよく、２種以上の混合物の形態で使用されてもよい。重合開始剤として過硫酸塩を使用して（メタ）アクリル酸系重合体を製造した場合、得られた重合体水溶液を保存した際に増粘しやすい傾向があるが、本発明の保存方法を適用することにより、重合体水溶液の粘度の変化を充分に抑制することができる。したがって、過硫酸塩を使用して製造した（メタ）アクリル酸系重合体水溶液に対して本発明の保存方法を適用する場合、本発明の技術的意義がより効果的に発揮される。
【００３９】
上記重合開始剤の使用量としては、単量体（全単量体）の使用量１モルに対して、０．０５ｇ以上、１０ｇ以下であることが好ましく、０．１ｇ以上、５ｇ以下であることがより好ましく、０．１５ｇ以上、１ｇ以下であることが更に好ましい。
【００４０】
上記重合工程では、得られる重合体の分子量調整のために、連鎖移動剤を使用することができる。連鎖移動剤としては、例えば、メルカプトエタノール、チオグリセロール、メルカプトカルボン酸類、２−メルカプトエタンスルホン酸等のチオール系連鎖移動剤；イソプロピルアルコール等の２級アルコール；亜リン酸、次亜リン酸及びその塩（次亜リン酸ナトリウム、次亜リン酸カリウム等）、亜硫酸、亜硫酸水素、亜二チオン酸、メタ重亜硫酸及びその塩（亜硫酸ナトリウム、亜硫酸水素ナトリウム、亜二チオン酸ナトリウム、メタ重亜硫酸ナトリウム等）の低級酸化物及びその塩等の親水性連鎖移動剤が挙げられる。
上記連鎖移動剤の使用量としては、単量体（全単量体）の使用量１モルに対して、０ｇ以上、５ｇ以下であることが好ましく、０ｇ以上、１ｇ以下であることがより好ましい。
【００４１】
上記重合工程において、溶媒を使用する場合、溶媒としては水性溶媒が好ましい。水性溶媒としては、例えば、水、メチルアルコール、エチルアルコール、イソプロピルアルコール（２−プロパノール）、ｎ−ブチルアルコール、ジエチレングリコール等のアルコール類、グリコール、グリセリン、ポリエチレングリコール等が挙げられ、好ましくは水である。これらの溶媒は、１種のみを用いてもよいし、２種以上を用いてもよい。
溶媒の使用量としては、単量体１００質量％に対して４０〜９００質量％が好ましく、１００〜６００質量％がより好ましく、１５０〜５００質量％が更に好ましい。
【００４２】
上記重合工程において、重合温度は、特に限定されるものではないが、５０〜１５０℃の範囲内であれば、重合率がより向上するので好ましい。より好ましくは７０〜１２０℃である。
【００４３】
上記重合工程において、反応時間は、上記重合反応が完結するように、反応温度や、単量体成分、重合開始剤、及び、溶媒等の種類（性質）や組み合わせ、使用量等に応じて、適宜設定すればよい。
【００４４】
＜（メタ）アクリル酸系重合体水溶液＞
本発明はまた、（メタ）アクリル酸系重合体水溶液であって、上記（メタ）アクリル酸系重合体水溶液は、下記の条件で測定した粘度が１５０〜２８００ｍＰａ・ｓであり、５０℃で３０日間保存した時の粘度の変化率が保存開始時の粘度に対して±１０％以内である（メタ）アクリル酸系重合体水溶液でもある。
＜粘度の測定条件＞
測定装置：Ｂ型粘度計
重合体水溶液の固形分：２０質量％
粘度測定時の水溶液の温度：２５℃
【００４５】
上記（メタ）アクリル酸系重合体水溶液中の（メタ）アクリル酸系重合体の中和度の範囲の上限は、３５％以下であることが好ましい。より好ましくは３０％以下であり、更に好ましくは２０％以下であり、特に好ましくは１０％以下である。中和度の下限としては、未中和（０％）であってもよく、好ましくは０％を超えるものであり、より好ましくは１％以上、更に好ましくは３％以上、特に好ましくは５％以上である。
【００４６】
上記（メタ）アクリル酸系重合体の好ましい形態、並びに、重合体水溶液の粘度及び粘度変化率の好ましい範囲は、上記保存方法の保存対象の（メタ）アクリル酸系重合体と同様である。また、本発明の（メタ）アクリル酸系重合体水溶液の保存方法は、該水溶液の量や保存形態に特に限定されず、（メタ）アクリル酸系重合体水溶液を貯蔵、輸送、運搬、移送などして取り扱う場合にも好適に運用される。
【００４７】
上記（メタ）アクリル酸系重合体水溶液は、（メタ）アクリル酸系重合体以外のその他の成分を含んでいてもよい。その他の成分としては、未反応の残留単量体、重合開始剤、重合安定化剤、ポリマー安定化剤、有機溶剤等が挙げられ、これらの１種を含んでいてもよく、２種以上を含んでいてもよい。これらの含有量は１０００ｐｐｍ以下が好ましく、５００ｐｐｍ以下がより好ましい。上記重合体水溶液は、重合安定化剤やポリマー安定化剤としてチアジン化合物等の複素環式化合物を含んでいてもよいが、複素環式化合物の含有量としては、１００ｐｐｍ以下が好ましく、より好ましくは５０ｐｐｍ以下であり、更に好ましくは１０ｐｐｍ以下であり、特に好ましくは１ｐｐｍ以下であり、最も好ましくは０ｐｐｍである。
本発明の保存方法は、（メタ）アクリル酸系重合体水溶液が複素環式化合物等の重合安定化剤やポリマー安定化剤を含まないものであっても、重合体水溶液の粘度の変化を充分に抑制することができる。
【００４８】
＜（メタ）アクリル酸系重合体の用途＞
本発明の（メタ）アクリル酸系重合体は、凝固剤、凝集剤、印刷インク、接着剤、土壌調整（改質）剤、難燃剤、スキンケア剤、ヘアケア剤、シャンプー・ヘアースプレー・石鹸・化粧品用添加剤、アニオン交換樹脂、繊維・写真用フィルムの染料媒染剤や助剤、製紙における顔料展着剤、紙力増強剤、乳化剤、防腐剤、織物・紙の柔軟剤、潤滑油の添加剤、水処理剤、繊維処理剤、分散剤、洗剤用添加剤、スケール防止剤（スケール抑制剤）、金属イオン封止剤、増粘剤、各種バインダー、乳化剤等として用いることができる。
これらの中でも上記（メタ）アクリル酸系重合体を繊維処理剤として用いることが好ましい。すなわち本発明は、上記（メタ）アクリル酸系重合体を含む繊維処理剤でもある。
【００４９】
本発明の（メタ）アクリル酸系重合体水溶液は、該重合体を繊維に保持させて使用することが好ましい。
繊維処理対象の繊維における（メタ）アクリル酸系重合体の保持量は特に制限されないが、繊維１００質量％に対して、０．１〜３０質量％であることが好ましい。より好ましくは、０．５〜２５質量％であり、更に好ましくは１〜２２質量％であり、特に好ましくは２〜２０質量％である。
【００５０】
上記（メタ）アクリル酸系重合体を繊維に対して用いる場合、繊維に（メタ）アクリル酸系重合体を保持させる限り、その方法は特に制限されず、繊維の繊維化工程の段階で上記（メタ）アクリル酸系重合体を練り込む方法や、繊維化工程後の糸や織物に対して（メタ）アクリル酸系重合体をコーティングする方法が挙げられる。
好ましくは繊維に（メタ）アクリル酸系重合体を練り込む方法である。
【００５１】
本発明の繊維処理剤はまた、繊維に（メタ）アクリル酸系重合体を保持させる限り使用方法は特に制限されないが、繊維に練り込んで使用されることがより好ましい。
ここで繊維への繊維処理剤の練り込みとは、溶融状態の繊維原料に繊維処理剤を添加して練り込むことや、繊維原料を溶解させた液に繊維処理剤を混合して紡糸することで繊維に繊維処理剤を練り組むことを意味する。
【００５２】
本発明の繊維処理剤で処理する繊維としては特に制限されないが、ポリエステルやナイロン等の合成繊維や、キュプラ等の再生セルロース繊維、綿等の天然セルロース繊維等のセルロース繊維等が挙げられる。本発明の繊維処理剤は、セルロース繊維及び／又はポリエステル繊維に用いられることが好ましい。
【実施例】
【００５３】
以下に実施例を掲げて本発明を更に詳細に説明するが、本発明はこれらの実施例のみに限定されるものではない。なお、特に断りのない限り、「部」は「質量部」を、「％」は「質量％」を意味するものとする。
【００５４】
＜重量平均分子量の測定条件（ＧＰＣ）＞
装置：東ソー株式会社製  ＨＬＣ−８３２０ＧＰＣ
検出器：ＲＩ
カラム：昭和電工株式会社製  ＳＨＯＤＥＸ  Ａｓａｈｉｐａｋ  ＧＦ−３１０−ＨＱ、
ＧＦ−７１０−ＨＱ、ＧＦ−１Ｇ  ７Ｂ
カラム温度：４０℃
流速：０．５ｍＬ／ｍｉｎ.
試料液注入量：１０μＬ（試料濃度は０．５質量％）
検量線：創和科学株式会社製  ポリアクリル酸標準（Ｍｐ＝９４、９００、２９２５、７５００、２８０００、１１５０００、１４３８００、５８９７００）を使用し、Ｍｐと溶出時間を基礎に３次式で作成。
溶離液：０．１Ｎ酢酸ナトリウム水溶液
【００５５】
＜重合体水溶液の固形分測定方法＞
重合体水溶液１ｇを３ｇの脱イオン水で希釈して１３０℃で１２０分間乾燥させ、その蒸発残分を測定して、下記式より求めた。
固形分（％）＝〔乾燥後の蒸発残分（ｇ）／乾燥前の重合体水溶液の質量（ｇ）〕×１００
【００５６】
＜重合体水溶液の粘度変化率の測定＞
重合体水溶液を加温保存前の粘度、５０℃で３０日間保存後の粘度、５０℃で１００日間保存後の粘度を測定して、下記式より求めた。
変化率（％）＝（加温保存後の粘度−加温保存前の粘度）／加温保存前の粘度×１００
【００５７】
＜重合体水溶液の取り扱い性＞
入り目：１００ｍＬの容器に５０℃で１００日間保存後の重合体水溶液５０ｇを入れ、１５℃、もしくは５０℃に調温した。調温後の容器を１８０°２秒間傾けることで容器から取り出すことができた重合体水溶液の量から取り扱い性を評価した。容器内の重合体水溶液を６５％以上（すなわち、３２．５ｇ以上）取り出すことができた重合体水溶液を取り扱い性良好とした。
【００５８】
＜製造例１＞（メタ）アクリル酸系重合体（Ａ）の製造Ｍｗ＝４５万  ＰＡＡ
還流冷却器、攪拌機を備えた容量２．５ＬのＳＵＳ製反応容器に、脱イオン水：１３５８．８ｇを仕込み、攪拌下で沸点まで昇温した。次いで攪拌下、沸点の重合反応系中に、８０重量％アクリル酸水溶液（以下、「８０％ＡＡ」と称する）：５２３．５ｇ（すなわち５．８２モル）を７５分間、１５重量％過硫酸ナトリウム水溶液（以下「１５％ＮａＰＳ」と称する）：７．８ｇを１４０分間、脱イオン水：１０９．９ｇを１４０分間、それぞれ別々の供給経路を通じて先端ノズルより滴下した。それぞれの成分の滴下は一定の滴下速度で連続的に行った。８０％ＡＡの滴下終了後、さらに６５分間、上記反応液を沸点に保持（熟成）し、重合を完結させることで（メタ）アクリル酸系重合体（Ａ）の水溶液を得た。該水溶液の重量平均分子量（Ｍｗ）は４５万、数平均分子量（Ｍｎ）は７．３万であった。
【００５９】
＜製造例２＞（メタ）アクリル酸系重合体（Ｂ）の製造Ｍｗ＝３７万  ＰＡＡ
還流冷却器、攪拌機を備えた容量２．５ＬのＳＵＳ製反応容器に、脱イオン水：７７８．７ｇを仕込み、攪拌下で沸点まで昇温した。次いで攪拌下、沸点の重合反応系中に、８０％ＡＡ：４８８．２ｇ（すなわち５．４２モル）を７５分間、１５％ＮａＰＳ：１．２ｇを１５分間と更に続いて１３．５ｇを１１５分間と２段階の供給速度で、脱イオン水：１１４．９ｇを７５分間、それぞれ別々の供給経路を通じて先端ノズルより滴下した。それぞれの成分の滴下は、１５％ＮａＰＳ以外は一定の滴下速度で連続的に行った。８０％ＡＡの滴下終了後、さらに６５分間、上記反応液を沸点に保持（熟成）し、重合を完結させることで（メタ）アクリル酸系重合体（Ｂ）の水溶液を得た。該水溶液の重量平均分子量（Ｍｗ）は３７万、数平均分子量（Ｍｎ）は６．７万であった。
【００６０】
＜実施例１＞（メタ）アクリル酸系重合体（Ａ−１）水溶液の保存
攪拌機を備えた容量１ＬのＳＵＳ製反応容器に製造例１で得られた（メタ）アクリル酸系重合体（Ａ）の水溶液：４１７．７ｇを仕込み、撹拌下、脱イオン水：５２．０ｇ、４８質量％水酸化ナトリウム水溶液（以下、「４８％ＮａＯＨ」と称する）：３０．３ｇ（すなわち、（メタ）アクリル酸系重合体（Ａ）に含まれるカルボキシル基を３０モル％中和する量）を添加し、３０分間撹拌することで固形分２０％の（メタ）アクリル酸系重合体（Ａ−１）水溶液を得た。重合体水溶液の粘度を測定したところ、２７５０ｍＰａ・ｓであった。（メタ）アクリル酸系重合体（Ａ−１）水溶液をステンレス製の容器に入れ、５０℃の恒温槽内にて保管した。３０日間保存後の粘度は２６００ｍＰａ・ｓ、粘度の変化率は−５．５％であり、１００日間保存後の粘度は２５２０ｍＰａ・ｓ、粘度の変化率は−８．４％であった。また、取り扱い性評価を実施したところ、１５℃で取り出すことができた重合体水溶液は１３．６ｇ、５０℃で取り出すことができた重合体水溶液は３３．２ｇと５０℃では取り扱い性が良好だった。
【００６１】
＜実施例２＞（メタ）アクリル酸系重合体（Ａ−２）水溶液の保存
攪拌機を備えた容量１ＬのＳＵＳ製反応容器に製造例１で得られた（メタ）アクリル酸系重合体（Ａ）の水溶液：４２８．１ｇを仕込み、撹拌下、脱イオン水：５１．２ｇ、４８％ＮａＯＨ：２０．７ｇ（すなわち、（メタ）アクリル酸系重合体（Ａ）に含まれるカルボキシル基を２０モル％中和する量）を添加し、３０分間撹拌することで固形分２０％の（メタ）アクリル酸系重合体（Ａ−２）水溶液を得た。重合体水溶液の粘度を測定したところ、２４５０ｍＰａ・ｓであった。（メタ）アクリル酸系重合体（Ａ−２）水溶液をステンレス製の容器に入れ、５０℃の恒温槽内にて保管した。３０日間保存後の粘度は２３００ｍＰａ・ｓ、粘度の変化率は−６．１％であり、１００日間保存後の粘度は２２５０ｍＰａ・ｓ、粘度の変化率は−８．２％であった。また、取り扱い性評価を実施したところ、１５℃で取り出すことができた重合体水溶液は１６．２ｇ、５０℃で取り出すことができた重合体水溶液は３４．９ｇと５０℃では取り扱い性が良好だった。
【００６２】
＜実施例３＞（メタ）アクリル酸系重合体（Ｂ−３）水溶液の保存
攪拌機を備えた容量１ＬのＳＵＳ製反応容器に製造例２で得られた（メタ）アクリル酸系重合体（Ｂ）の水溶液：３４９．１ｇを仕込み、撹拌下、脱イオン水：１５０．９ｇを添加し、３０分間撹拌することで固形分２０％の（メタ）アクリル酸系重合体（Ｂ−３）水溶液を得た。重合体水溶液の粘度を測定したところ、８２０ｍＰａ・ｓであった。（メタ）アクリル酸系重合体（Ｂ−３）水溶液をステンレス製の容器に入れ、５０℃の恒温槽内にて保管した。３０日間保存後の粘度は８１０ｍＰａ・ｓ、粘度の変化率は−１．２％であり、１００日間保存後の粘度は８１０ｍＰａ・ｓ、粘度の変化率は−１．２％であった。また、取り扱い性評価を実施したところ、１５℃で取り出すことができた重合体水溶液は２９．２ｇ、５０℃で取り出すことができた重合体水溶液は４１．２ｇと５０℃では取り扱い性が良好だった。
【００６３】
＜実施例４＞（メタ）アクリル酸系重合体（Ｂ−４）水溶液の保存
攪拌機を備えた容量１ＬのＳＵＳ製反応容器に製造例２で得られた（メタ）アクリル酸系重合体（Ｂ）の水溶液：３３６．０ｇを仕込み、撹拌下、脱イオン水：１５８．６ｇ、４８％ＮａＯＨ：５．４ｇ（すなわち、（メタ）アクリル酸系重合体（Ｂ）に含まれるカルボキシル基を５モル％中和する量）を添加し、３０分間撹拌することで固形分２０％の（メタ）アクリル酸系重合体（Ｂ−４）水溶液を得た。重合体水溶液の粘度を測定したところ、８７０ｍＰａ・ｓであった。（メタ）アクリル酸系重合体（Ｂ−４）水溶液をステンレス製の容器に入れ、５０℃の恒温槽内にて保管した。３０日間保存後の粘度は８３０ｍＰａ・ｓ、粘度の変化率は−４．６％であり、１００日間保存後の粘度は８００ｍＰａ・ｓ、粘度の変化率は−８．０％であった。また、取り扱い性評価を実施したところ、１５℃で取り出すことができた重合体水溶液は３１．６ｇ、５０℃で取り出すことができた重合体水溶液は４２．１ｇと５０℃では取り扱い性が良好だった。
【００６４】
＜実施例５＞（メタ）アクリル酸系重合体（Ｂ−５）水溶液の保存
攪拌機を備えた容量１ＬのＳＵＳ製反応容器に製造例２で得られた（メタ）アクリル酸系重合体（Ｂ）の水溶液：３２９．５ｇを仕込み、撹拌下、脱イオン水：１５９．８ｇ、４８％ＮａＯＨ：１０．７ｇ（すなわち、（メタ）アクリル酸系重合体（Ｂ）に含まれるカルボキシル基を１０モル％中和する量）を添加し、３０分間撹拌することで固形分２０％の（メタ）アクリル酸系重合体（Ｂ−５）水溶液を得た。重合体水溶液の粘度を測定したところ、９１０ｍＰａ・ｓであった。（メタ）アクリル酸系重合体（Ｂ−５）水溶液をステンレス製の容器に入れ、５０℃の恒温槽内にて保管した。３０日間保存後の粘度は８６０ｍＰａ・ｓ、粘度の変化率は−５．５％であり、１００日間保存後の粘度は８４０ｍＰａ・ｓ、粘度の変化率は−７．７％であった。また、取り扱い性評価を実施したところ、１５℃で取り出すことができた重合体水溶液は３１．４ｇ、５０℃で取り出すことができた重合体水溶液は４１．０ｇと５０℃では取り扱い性が良好だった。
【００６５】
＜実施例６＞（メタ）アクリル酸系重合体（Ｂ−６）水溶液の保存
攪拌機を備えた容量１ＬのＳＵＳ製反応容器に製造例２で得られた（メタ）アクリル酸系重合体（Ｂ）の水溶液：３１６．９ｇを仕込み、撹拌下、脱イオン水：１６７．７ｇ、４８％ＮａＯＨ：１５．４ｇ（すなわち、（メタ）アクリル酸系重合体（Ｂ）に含まれるカルボキシル基を１５モル％中和する量）を添加し、３０分間撹拌することで固形分２０％の（メタ）アクリル酸系重合体（Ｂ−６）水溶液を得た。重合体水溶液の粘度を測定したところ、９６０ｍＰａ・ｓであった。（メタ）アクリル酸系重合体（Ｂ−６）水溶液をステンレス製の容器に入れ、５０℃の恒温槽内にて保管した。３０日間保存後の粘度は９００ｍＰａ・ｓ、粘度の変化率は−６．３％であり、１００日間保存後の粘度は８９０ｍＰａ・ｓ、粘度の変化率は−７．３％であった。また、取り扱い性評価を実施したところ、１５℃で取り出すことができた重合体水溶液は２９．８ｇ、５０℃で取り出すことができた重合体水溶液は４１．３ｇと５０℃では取り扱い性が良好だった。
【００６６】
＜比較例１＞（メタ）アクリル酸系重合体（Ａ−７）水溶液の保存
攪拌機を備えた容量１ＬのＳＵＳ製反応容器に製造例１で得られた（メタ）アクリル酸系重合体（Ａ）の水溶液：４０４．７ｇを仕込み、撹拌下、脱イオン水：５６．１ｇ、４８％ＮａＯＨ：３９．２ｇ（すなわち、（メタ）アクリル酸系重合体（Ａ）に含まれるカルボキシル基を４０モル％中和する量）を添加し、３０分間撹拌することで固形分２０％の（メタ）アクリル酸系重合体（Ａ−７）水溶液を得た。重合体水溶液の粘度を測定したところ、２８５０ｍＰａ・ｓであった。（メタ）アクリル酸系重合体（Ａ−７）水溶液をステンレス製の容器に入れ、５０℃の恒温槽内にて保管した。３０日間保存後の粘度は２４００ｍＰａ・ｓ、粘度の変化率は−１５．８％であり、１００日間保存後の粘度は２１００ｍＰａ・ｓ、粘度の変化率は−２６．３％であった。また、取り扱い性評価を実施したところ、１５℃で取り出すことができた重合体水溶液は１４．１ｇ、５０℃で取り出すことができた重合体水溶液は３２．６ｇと５０℃では取り扱い性が良好だった。